(57)【要約】  アノード（１２）、カソード（１６）、電解質（２２）、およびセパレータ（２０）を含むリチウムイオン電池（１０）のための化成プロセスを実行する方法であって、化成プロセスは、アノード（１２）上への固体電解質界面（２４）の堆積を改善するために電解質（２２）に添加剤を添加する工程と、ＳＥＩ（２４）中の添加剤濃度を測定することによってＳＥＩ堆積完了時の電圧値であるＳＥＩ形成終了時電圧値を決定する工程と、電池（１０）を第１の所定のレートにおいてＳＥＩ形成終了時電圧まで充電する工程と、次いで電池（１０）を第２の充電レートにおいて満充電容量まで充電する工程であって、第２の充電レートは第１の充電レートよりも大きい、工程とを含む。
2019507481.tif 000002
【特許請求の範囲】
【請求項１】
アノード（１２）、カソード（１６）、電解質（２２）、およびセパレータ（２０）を含むリチウムイオン電池（１０）のための化成プロセスを実行する方法であって、前記化成プロセスは、
前記アノード（１２）上への固体電解質界面（２４）の堆積を改善するために前記電解質（２２）に添加剤を添加する工程と、
前記ＳＥＩ（２４）中の添加剤濃度を測定することによってＳＥＩ堆積完了時の電圧値であるＳＥＩ形成終了時電圧値（ＶＳＥＩ）を決定する工程と、
前記電池（１０）を第１の所定のレート（Ｃ１）において前記ＳＥＩ形成終了時電圧（ＶＳＥＩ）まで充電する工程と、
次いで前記電池（１０）を第２の充電レート（Ｃ２）において満充電容量まで充電する工程であって、前記第２の充電レート（Ｃ２）は前記第１の充電レート（Ｃ１）よりも大きい、工程とを含む、方法。
【請求項２】
前記ＳＥＩ形成終了時電圧値（ＶＳＥＩ）は前記ＳＥＩ（２４）中の添加剤濃度が一定になるときの電圧として決定される、請求項１に記載の方法。
【請求項３】
前記ＳＥＩ（２４）の添加剤濃度はＸＰＳによって計測される、請求項１または２に記載の方法。
【請求項４】
前記第１の充電レート（Ｃ１）は２Ｃ以下、好ましくは１Ｃ以下、より好ましくは０．５Ｃ以下である、請求項１〜３のいずれか１項に記載の方法。
【請求項５】
前記第２の充電レート（Ｃ２）は２Ｃ以上、好ましくは３Ｃ以上、より好ましくは４Ｃ以上である、請求項１〜４のいずれか１項に記載の方法。
【請求項６】
前記電池（１０）が満充電容量まで充電される前に、前記電池（１０）が前記第１の所定のレート（Ｃ１）において前記電池（１０）のカットオフ電圧値（Ｖｃｕｔ）まで放電され、前記電池（１０）が前記第１の所定のレート（Ｃ１）において前記ＳＥＩ形成終了時電圧値（ＶＳＥＩ）まで再度充電される、請求項１〜５のいずれか１項に記載の方法。
【請求項７】
前記電解質（２２）中に提供される添加剤はシュウ酸塩、エチレンカーボネート、またはスルホンから選択される、請求項１〜６のいずれか１項に記載の方法。
【請求項８】
前記第１の所定のレート（Ｃ１）は前記添加剤との相関関係において選択される、請求項１〜７のいずれか１項に記載の方法。
【発明の詳細な説明】
【技術分野】
【０００１】
本開示の分野
本開示はリチウムイオン電池に関し、より具体的には、リチウムイオン電池の初回充電（化成プロセス）方法の改良に関する。
【背景技術】
【０００２】
本開示の背景
リチウムイオン電池は、放電中にはリチウムイオンが陰極から陽極へ、充電中には陽極から陰極へ移動する種々の型の蓄電池からなる群に属する。
【０００３】
リチウムイオン電池には多様な型がある。一般的にアノードは炭素を含み、カソードはリチウム化合物を含む。アノードとカソードとは細穿孔プラスチックシートなどの多孔質ポリマー製のセパレータによって隔てられており、イオンはこのセパレータを通過できる。アノード、カソード、およびセパレータは電解質中に浸漬されている。
【０００４】
リチウムイオン電池はそのカソード材料によって分類される。
リチウムイオン電池を組み立てた後、電池が使用に好適とされるために、リチウムイオン電池は、作業物質を活性化するために、正確に制御された充放電サイクルに少なくとも１回供されてもよい。この工程は化成プロセスとよばれる。この化成プロセスにより、電池が初回満充電状態となる。
【０００５】
化成プロセスにおいて、アノード上に固体電解質界面（ｓｏｌｉｄ  ｅｌｅｃｔｒｏｌｙｔｅ  ｉｎｔｅｒｆａｃｅ、ＳＥＩ）が形成される。ＳＥＩの形成は、リチウムイオン電池の寿命にとって重要である。
【０００６】
リチウムイオン電池の初回充電、すなわち化成プロセスを行なう方法が提案されている。
【０００７】
典型的には、一定の充電レートにおいて電池が充電される。充電レートはＣレートとも表され、これは、電池の１時間分の容量に等しい充電レートまたは放電レートを表す。ＳＥＩの形成は低いＣレートで最も良好となることが見いだされているが、Ｃレートが低いと初回充電時間が長くなる。実際、Ｃ／５に等しいＣレートで電池を満充電状態とするにはほぼ５時間かかるであろう。電池を低いＣレートで電池満充電電圧まで充電することにより、この初回充電時に炭素製アノード上にＳＥＩを形成させ、次いで満充電電圧のまま、電流値が閾値を下回るまで電池を保持する。次いで、電池を２時間休止させた後に低いＣレートで、予め設定された電圧まで、すなわち放電終止電圧まで放電させる。この化成プロセスは少なくとも１サイクル実施されてもよい。
【０００８】
リチウムイオン電池の製造時間を短縮する目的で、いわゆる動的化成プロセスが提案されている。このプロセスは、アノード上におけるＳＥＩ層の形成終了（電圧閾値に対応）まで電池を低いＣレートで充電し、次いで高いＣレートで電池を満充電電圧まで充電するものである。たとえばＵＳ２０１５／０６０２９０はこうした化成プロトコールを開示する。この化成プロトコールでは少なくとも、電池の満充電電圧までの充電を少なくとも２回実施し、電池の充電と放電との間に毎回電池を２時間ずつ休止させているため、この動的化成プロセスにかかる総時間は４０時間を超える。また、ＵＳ２０１５／０６０２９０においては、温度差を用いた方法によってアノード上へのＳＥＩ層形成終了時電圧値が測定されているため、測定値が近似値である。
【０００９】
また、ＳＥＩ形成を改善してアノード安定性を高めるために、電解質中に添加剤が添加されている。
【発明の概要】
【課題を解決するための手段】
【００１０】
本開示の概要
現状では、化成プロセスにかかる時間を短縮しつつ、充放電サイクルを多数回実施しても良好な特性を有する電池を得ることが望まれている。
【００１１】
したがって、本開示の実施形態は、アノード、カソード、電解質、およびセパレータを有するリチウムイオン電池のための化成プロセスを実行する方法を提供する。上記方法は、
アノード上への固体電解質界面の堆積を改善するために電解質に添加剤を添加する工程と、
ＳＥＩ中の添加剤濃度を測定することによってＳＥＩ堆積完了時の電圧値であるＳＥＩ形成終了時電圧値を決定する工程と、
電池を第１の所定のレートにおいてＳＥＩ形成終了時電圧まで充電する工程と、
次いで電池を第２の充電レートにおいて満充電容量まで充電する工程であって、第２の充電レートは第１の充電レートよりも大きい、工程とを含む。
【００１２】
このような方法を提供することにより、ＳＥＩ形成終了時電圧値が正確に決定される。実際、ＳＥＩ中の添加剤濃度を正確な方法で計測できるようになる。ＳＥＩ形成終了時電圧値の決定は、化成プロセスを電池に適用する前になされる。
【００１３】
複数の電池が、第１の所定のレートにおいて充電される。個々の電池が所与の電圧まで充電され、アノードの一部の上に形成されたＳＥＩの添加剤濃度が計測され、これによってＳＥＩ形成終了時電圧値が決定され得る。ＳＥＩ形成終了時電圧値はこうして決定されるが、このＳＥＩ形成終了時電圧値を用いて、ＳＥＩ形成終了時電圧値の決定に使用した複数の電池と同一の構成および同一の構成要素を有する複数の電池の初回充電を実施してもよい。
【００１４】
添加剤が添加された電解質を含む電池を第１の所定のレートにおいて充電することにより、良好な電気化学的特性を有するＳＥＩがアノード上に形成される。
【００１５】
ＳＥＩ形成が完了すると、電池が第２の所定のレートにおいて満充電容量まで充電される。第２の充電レートは第１の充電レートよりも大きい。これにより、化成プロセスにかかる時間が短縮される。
【００１６】
ＳＥＩ形成終了時電圧値は、ＳＥＩ中の添加剤濃度が一定になるときの電圧として決定されてもよい。
【００１７】
実際、充電時間を長くしたり充電電圧を大きくしたりしてもＳＥＩ中の添加剤濃度が増大しなければ、アノード上のＳＥＩ形成が完了したと結論づけることができる。
【００１８】
ＳＥＩの添加剤濃度はＸＰＳによって計測されてもよい。
Ｘ線光電子分光法（ＸＰＳ）は、試料表面の元素組成を計測できる定性定量分析技術である。ＸＰＳによればリチウムのような軽元素も検出可能であり、元素組成を１０００分の１単位で計測できる。ＸＰＳのもうひとつの利点として、試料表面標本に追加処理を要さずに試料表面の化学的性質を分析できるという点がある。
【００１９】
第１の所定のレートは、２Ｃ以下であってもよく、好ましくは１Ｃ以下であってもよく、より好ましくは０．５Ｃ以下であってもよい。
【００２０】
第１の所定のレートにおいて、アノード上にＳＥＩが形成され得る。この第１の所定のレートによれば、化成プロセス全体にかかる時間を大幅に延長することなく、良好な電気化学的特性を有するＳＥＩを形成できる。
【００２１】
第２の所定のレートは、２Ｃ以上であってもよく、好ましくは３Ｃ以上であってもよく、より好ましくは４Ｃ以上であってもよい。
【００２２】
第２の所定のレートは第１の所定のレートよりも大きいため、第２の所定のレートを用いることにより、化成プロセスにかかる時間を短縮できる。実際、第２の所定のレートが第１の所定のレートよりも大きいため、第２の所定のレートでの場合の方が第１の所定のレートでの場合よりも、ピーク電圧値の終わりから満充電電圧に到達するまでの充電時間が短くなる。
【００２３】
電池が満充電容量まで充電される前に、第１の所定のレートにおいて電池のカットオフ電圧値まで電池が放電されてもよく、また、第１の所定のレートにおいてＳＥＩ形成終了時電圧値まで電池が再度充電される。
【００２４】
カットオフ電圧値とＳＥＩ形成終了時電圧値との間でサイクルを実施することによって、電池の容量保持性が改善され得る。
【００２５】
電解質中に提供される添加剤はシュウ酸塩、エチレンカーボネート、またはスルホンから選択されてもよい。
【００２６】
添加剤の分解電圧は、電解質の分解電圧より低くてもよい。
添加剤により、アノード上のＳＥＩ形成を改善することができ、また形成されるＳＥＩの使用時特徴が、電解質のみから形成されるＳＥＩの使用時特徴よりも優れ得る。その結果、リチウムイオン電池の寿命を改善でき、かつ電力を高めることができる。
【００２７】
第１の所定のレートは、添加剤との相関関係において選択されてもよい。
第１の所定のレートを添加剤との相関関係において選択することにより、電池性能がさらに良好となり得る。たとえば、電池の容量保持性が改善され得る。第１の所定のレートの選択は、電池の初回充電開始前に試験用電池について簡単な試験を実施することによってなされてもよい。特に、計測電圧に対する充電容量の一次導関数（ｄＱ／ｄＶ）は、充電容量および電圧の計測値から計算されてもよい。一次導関数は少なくとも１つのピークを有し、その最大ピーク値電圧は、電池を所定のレートで充放電すると低下する。第１の所定のレートは、ｄＱ／ｄＶ曲線の低下傾向との相関関係において選択されてもよい。
【００２８】
上述した要素および明細書中に記載される要素は、相反する記載がない限り組み合わせてもよい。
【００２９】
上述の概要および以下の詳細な説明はいずれも具体例であって、説明目的で記載するものであり、請求項記載の本開示を限定するものではないことが理解される。
【００３０】
添付の図面は、本明細書に援用され、本明細書の一部を構成している。本開示の実施形態を例示するものであり、かつ、本明細書の記載とともに本明細書の基本的な思想を説明するものである。
【図面の簡単な説明】
【００３１】
【図１】リチウムイオン電池を示す。
【図２】本開示の実施形態に係る例示的な方法を説明するブロック図である。
【図３】添加剤添加および添加剤未添加のＳＥＩのＸＰＳスペクトルであり、強度（単位は任意）を結合エネルギー（電子ボルト）との相関関係において表す。
【図４】ＳＥＩ中の添加剤濃度（原子組成パーセント、ａｔｏｍｉｃ  ｓｈａｒｅ  ｐｅｒｃｅｎｔ）を電圧（ボルト）との相関関係において表すグラフである。
【発明を実施するための形態】
【００３２】
実施形態の説明
以下に、本開示の例示的な実施形態が詳細に参照される。これら実施形態の例が、添付の図面中に示される。全ての図面を通して、同一または類似の部品や部分には可能な限り同一の参照番号が用いられる。
【００３３】
図１は、リチウムイオン電池１０の一例を示す概略図である。リチウムイオン電池１０は、アノード集電体１４上に固定されたアノード１２とカソード集電体１８上に固定されたカソード１６とを備える。アノード１２とカソード１６とはセパレータ２０によって隔てられており、アノード１２、カソード１６、およびセパレータ２０は電解質２２中に浸漬されている。
【００３４】
典型的には、アノード１２は炭素質材料製、アノード集電体１４は銅製、カソード１６はリチウム層間化合物製、カソード集電体１８はアルミニウム製である。電解質２２中に存在するリチウムイオンは、電池１０の放電中にはアノード１２からカソード１６へ、電池１０の充電中にはカソード１６からアノード１２へ移動する。
【００３５】
アノード１２上に固体電解質界面（ＳＥＩ）２４が形成される。ＳＥＩ２４の形成は電池の化成プロセス中に、すなわち電池の初回充電中に生じる。
【００３６】
ＳＥＩ形成を改善するために、電解質２２に添加剤が添加されてもよい。
実施形態によっては、電解質中に提供される添加剤はシュウ酸塩、エチレンカーボネート、またはスルホンから選択されてもよい。
【００３７】
シュウ酸塩の例としては、下記のものとリチウムとの塩を挙げることができる。
【００３８】
【化１】
2019507481.tif 000003
【００３９】
（１）はジフルオロ（オキサレート）フォスフェートである。
（２）はジフルオロ（オキサラト）ボレートである。
【００４０】
（３）はビス（オキサラト）ボレートである。
（４）はテトラフルオロ（オキサラト）フォスフェートである。
【００４１】
（５）はトリス（オキサラト）フォスフェートである。
エチレンカーボネートの例として、以下を挙げることができる。
【００４２】
【化２】
2019507481.tif 000004
【００４３】
（６）はビニレンカーボネートである。
（７）はフルオロエチレンカーボネートである。
【００４４】
（８）は（フルオロメチル）エチレンカーボネートである。
スルホンの例として、以下を挙げることができる。
【００４５】
【化３】
2019507481.tif 000005
【００４６】
（９）はスルホランである。
（１０）はエチルメチルスルホンである。
【００４７】
図２は、本開示の実施形態に係る例示的な方法を説明するブロック図である。
工程２６において、ＳＥＩ形成終了時電圧値ＶＳＥＩが決定される。
【００４８】
工程２８において、アノード１２上へのＳＥＩ２４の堆積を改善するために電池１０中の電解質２２に添加剤が添加される。
【００４９】
工程３０において、電池１０が第１の所定のレートＣ１において、工程２６で決定されたＳＥＩ形成終了時電圧値ＶＳＥＩまで充電される。
【００５０】
たとえば、電池１０において、アノード１２はグラファイト製、カソード１６はＬｉＮｏ１／３Ｃｏ１／３Ｍｎ１／３Ｏ２製、セパレータ２０はポリエチレンを含む薄膜製である。電解質２２はエチレンカーボネート、ジメチルカーボネート、およびエチルメチルカーボネートの等体積比混合物である。電解質はさらに１ｍｏｌ／Ｌ（モル／リットル）のＬｉＰＦ６を含む。添加剤はリチウムジフルオロ（オキサレート）フォスフェートであり、電解質２２に５重量％（重量パーセント）で添加される。
【００５１】
たとえば、第１の所定のレートＣ１は０．３Ｃに等しくてもよい。この第１の所定のレートＣ１によれば、化成プロセス全体にかかる時間を大幅に延長することなく、良好な電気化学的特性を有するＳＥＩ２４を形成できる。
【００５２】
次いで、電池１０が第２の所定のレートＣ２においてＳＥＩ形成終了時電圧値ＶＳＥＩから満充電容量まで充電される。
【００５３】
図２に示すように、電池１０がＳＥＩ形成終了時電圧値ＶＳＥＩまで充電された後、電池１０が、第１の所定のレートＣ１においてＳＥＩ形成終了時電圧値ＶＳＥＩからカットオフ電圧値Ｖｃｕｔまで放電されてもよい。
【００５４】
たとえば、カットオフ電圧値Ｖｃｕｔは３Ｖに等しくてもよい。
次いで、電池１０が第１の所定のレートＣ１においてＳＥＩ形成終了時電圧値ＶＳＥＩまで充電される（工程３０）。
【００５５】
この充放電サイクル、すなわち工程３０および工程３２は繰り返されてもよく、これによりＳＥＩ形成がより良好となる。
【００５６】
次いで、電池１０が第２の所定のレートＣ２においてＳＥＩ形成終了時電圧値ＶＳＥＩから満充電容量まで充電される。
【００５７】
工程３０および工程３２を繰り返すことにより電池１０の容量保持性が高くなり得るが、同時に化成プロセスにかかる時間が長くなり得る。
【００５８】
ＳＥＩ形成終了時電圧値ＶＳＥＩは、以下のように決定されてもよい。
同一の構成要素を有する所与の数の電池１０が第１の所定のレートＣ１において異なる電圧まで充電された。第１の所定のレートＣ１での充電により到達した電池１０の電圧を、表１中にまとめる。
【００５９】
【表１】
2019507481.tif 000006
【００６０】
次いで、試料Ａ〜Ｈのアノードがエチルメチルカーボネート溶液中に１０分間浸漬され、乾燥された。試料Ａ〜Ｈのアノードは、ＸＰＳ分析に供せる状態となった。
【００６１】
ＸＰＳ分析におけるＸ線の強度は１５００ｅＶ（電子ボルト）であり、Ｘ線の径は２００μｍ（マイクロメートル）であった。
【００６２】
図３に示すように、電解質２２への添加剤の添加なしでアノード１２上に形成されたＳＥＩ２４のＸＰＳスペクトル（破線）はピークを有さないが、電解質２２へのリチウムジフルオロ（オキサレート）フォスフェート添加剤の添加ありでアノード１２上に形成されたＳＥＩ２４のＸＰＳスペクトル（破線）は１３４．８５ｅＶにピークを有している。
【００６３】
このピークは添加剤に相当するものであり、したがって、このピークを用いてＳＥＩ２４中のリチウムジフルオロ（オキサレート）フォスフェート濃度が計測される。
【００６４】
図４に示すように、電圧（ボルト）との相関関係におけるＳＥＩ中の添加剤濃度（％）は平衡となる。すなわち、ＳＥＩ中の添加剤濃度は所与の電圧値を上回らない。この電圧値は、所与の電池についての所与の第１の所定のレートＣ１におけるＳＥＩ形成終了時電圧値ＶＳＥＩである。この例において、ＳＥＩ形成終了時電圧値ＶＳＥＩは２．５Ｖ（ボルト）に等しい。
【００６５】
本開示の例示的な方法に係るアノード１２上にＳＥＩ２４が形成された電池１０の性能を実証する目的で、同様の電池、すなわち同一の構成要素を有する電池について種々の化成プロセスが適用された。
【００６６】
上記種々の化成プロセスを表２中にまとめる。表には、表中に列記された化成プロセスにより得られる電池の化成プロセスにかかる時間と容量保持性とについても記載される。
【００６７】
【表２】
2019507481.tif 000007
【００６８】
試料１が３Ｃにおいて満充電容量まで充電された。
試料３が０．３Ｃにおいて満充電容量まで充電された。
【００６９】
試料２が、当該例では０．３Ｃに等しい第１の所定のレートＣ１において、ＳＥＩ形成終了時電圧値ＶＳＥＩまで充電され、次いで、当該例では３Ｃに等しい第２の所定のレートＣ２において、ＳＥＩ形成終了時電圧値ＶＳＥＩから満充電容量まで充電された。
【００７０】
表２に示されるように、試料１は、化成プロセスにかかる時間は比較的短いが、容量保持性は比較的不良である。
【００７１】
試料２および３の容量保持性は上記よりも良好である。試料２および３は容量保持性はほぼ同じであるが、試料２の化成プロセスにかかる時間は試料３の化成プロセスにかかる時間の６分の１よりさらに短い。
【００７２】
したがって、ＳＥＩ形成終了時電圧値ＶＳＥＩを正確に決定しかつ異なる所定の充電レートを用いることにより容量保持性が良好で化成プロセスにかかる時間が比較的短い電池を製造可能である、ということが示される。
【００７３】
請求項を含む本記載全体にわたって、「含む」という用語は、特記しない限り、「少なくとも１つ含む」と同義であるとして理解される。また、本記載（請求項を含む）中に示される範囲はいずれも、特記しない限り、当該範囲の両端の値を含むものとして理解される。記載された要素についての特定の値は、当業者に公知である許容製造公差または工業界における許容公差の範囲内であるものとして理解され、また、「実質的に」および／または「ほぼ」および／または「一般的に」という用語が使用されている箇所では、これらの用語の意味が上記の許容公差の範囲内にあるものとして理解される。
【００７４】
本明細書中の開示は特定の実施形態を参照して記載されたものであるが、これらの実施形態は本開示の思想および用途についての例示を示すのみであることが理解される。
【００７５】
本明細書および実施例は具体例として提示されるのみであり、本開示の真の範囲は以下の請求項により示される。
【００７６】
本方法は単電池について記載される。ただし、本方法は複数の単電池を備える電池にも容易に適用可能である。
【図１】
2019507481.tif 000008
【図２】
2019507481.tif 000009
【図３】
2019507481.tif 000010
【図４】
2019507481.tif 000011
【手続補正書】
【提出日】平成30年10月16日(2018.10.16)
【手続補正１】
【補正対象書類名】特許請求の範囲
【補正対象項目名】全文
【補正方法】変更
【補正の内容】
【特許請求の範囲】
【請求項１】
アノード（１２）、カソード（１６）、電解質（２２）、およびセパレータ（２０）を含むリチウムイオン電池（１０）のための化成プロセスを実行する方法であって、前記化成プロセスは、
前記アノード（１２）上への固体電解質界面（２４）の堆積を改善するために前記電解質（２２）に添加剤を添加する工程と、
前記固体電解質界面（２４）中の添加剤濃度を測定することによって固体電解質界面堆積完了時の電圧値である固体電解質界面形成終了時電圧（ＶＳＥＩ）値を決定する工程と、
前記電池（１０）を第１の所定のレート（Ｃ１）において前記固体電解質界面形成終了時電圧（ＶＳＥＩ）まで充電する工程と、
次いで前記電池（１０）を第２の充電レート（Ｃ２）において満充電容量まで充電する工程であって、前記第２の充電レート（Ｃ２）は前記第１の充電レート（Ｃ１）よりも大きい、工程とを含む、方法。
【請求項２】
前記固体電解質界面形成終了時電圧（ＶＳＥＩ）値は前記固体電解質界面（２４）中の添加剤濃度が一定になるときの電圧として決定される、請求項１に記載の方法。
【請求項３】
前記固体電解質界面（２４）の添加剤濃度はＸＰＳによって計測される、請求項１または２に記載の方法。
【請求項４】
前記第１の充電レート（Ｃ１）は２Ｃ以下、好ましくは１Ｃ以下、より好ましくは０．５Ｃ以下である、請求項１〜３のいずれか１項に記載の方法。
【請求項５】
前記第２の充電レート（Ｃ２）は２Ｃ以上、好ましくは３Ｃ以上、より好ましくは４Ｃ以上である、請求項１〜４のいずれか１項に記載の方法。
【請求項６】
前記電池（１０）が満充電容量まで充電される前に、前記電池（１０）が前記第１の所定のレート（Ｃ１）において前記電池（１０）のカットオフ電圧値（Ｖｃｕｔ）まで放電され、前記電池（１０）が前記第１の所定のレート（Ｃ１）において前記固体電解質界面形成終了時電圧（ＶＳＥＩ）値まで再度充電される、請求項１〜５のいずれか１項に記載の方法。
【請求項７】
前記電解質（２２）中に提供される添加剤はシュウ酸塩、エチレンカーボネート、またはスルホンから選択される、請求項１〜６のいずれか１項に記載の方法。
【請求項８】
前記第１の所定のレート（Ｃ１）は前記添加剤との相関関係において選択される、請求項１〜７のいずれか１項に記載の方法。
【手続補正２】
【補正対象書類名】明細書
【補正対象項目名】００３９
【補正方法】変更
【補正の内容】
【００３９】
（１）はジフルオロビス（オキサラト）フォスフェートである。
（２）はジフルオロ（オキサラト）ボレートである。
【手続補正３】
【補正対象書類名】明細書
【補正対象項目名】００５０
【補正方法】変更
【補正の内容】
【００５０】
たとえば、電池１０において、アノード１２はグラファイト製、カソード１６はＬｉＮｏ１／３Ｃｏ１／３Ｍｎ１／３Ｏ２製、セパレータ２０はポリエチレンを含む薄膜製である。電解質２２はエチレンカーボネート、ジメチルカーボネート、およびエチルメチルカーボネートの等体積比混合物である。電解質はさらに１ｍｏｌ／Ｌ（モル／リットル）のＬｉＰＦ６を含む。添加剤はリチウムジフルオロビス（オキサラト）フォスフェートであり、電解質２２に５重量％（重量パーセント）で添加される。
【手続補正４】
【補正対象書類名】明細書
【補正対象項目名】００６２
【補正方法】変更
【補正の内容】
【００６２】
図３に示すように、電解質２２への添加剤の添加なしでアノード１２上に形成されたＳＥＩ２４のＸＰＳスペクトル（破線）はピークを有さないが、電解質２２へのリチウムジフルオロビス（オキサラト）フォスフェート添加剤の添加ありでアノード１２上に形成されたＳＥＩ２４のＸＰＳスペクトル（実線）は１３４．８５ｅＶにピークを有している。
【手続補正５】
【補正対象書類名】明細書
【補正対象項目名】００６３
【補正方法】変更
【補正の内容】
【００６３】
このピークは添加剤に相当するものであり、したがって、このピークを用いてＳＥＩ２４中のリチウムジフルオロビス（オキサラト）フォスフェート濃度が計測される。
【国際調査報告】
2019507481.tif 000012
2019507481.tif 000013
2019507481.tif 000014